(57)【要約】  溶媒（好適には、プロピオニトリル）およびイオン種（好適には、テトラフルオロホウ酸メチルトリエチルアンモニウム）を含む、キャパシタもしくはスーパーキャパシタなどのエネルギ蓄積装置において使用するための電解質。電解質は、低ＥＳＲ増加レート、高電圧を提供し、広範囲の温度にわたって動作を許容するが、これにより、電解質は、デジタルワイヤレス装置、ワイヤレスＬＡＮ装置、携帯電話、コンピュータ、電気もしくはハイブリッド電気自動車などの一連のエネルギ蓄積装置において使用するために有益になる。
2009529227.tif 000002
【特許請求の範囲】
【請求項１】
エネルギ蓄積装置において使用するための電解質であって、前記電解質は溶媒およびイオン種を含み、ここで溶媒はプロピオニトリルである電解質。
【請求項２】
イオン種は、塩である、請求項１に記載の電解質。
【請求項３】
塩は、テトラフルオロホウ酸リチウム、トリフルオロメチルスルホン酸テトラエチルアンモニウム、トリフルオロメチルスルホン酸メチルトリエチルアンモニウム、過塩素酸テトラブチルアンモニウム、ヘキサフルオロホウ酸テトラブチルアンモニウム、過塩素酸メチルトリエチルアンモニウム、テトラフルオロホウ酸メチルトリエチルアンモニウム、およびそれらの混合物から選択される、請求項２に記載の電解質。
【請求項４】
塩は、ＭＴＥＡＴＦＢである、請求項３に記載の電解質。
【請求項５】
イオン種は、飽和までの量で存在している、先行請求項のいずれか１項に記載の電解質。
【請求項６】
イオン種は、１Ｍの量で存在している、請求項５に記載の電解質。
【請求項７】
エネルギ蓄積装置において使用するための電解質であって、前記電解質は溶媒および塩を含み、ここで塩はＭＴＥＡＴＦＢである電解質。
【請求項８】
溶媒は、非水性溶媒である、請求項７に記載の電解質。
【請求項９】
溶媒は、炭酸エチレン、炭酸プロピレン、炭酸ブチレン、γ−ブチロラクトン、γ−バレロラクトン、アセトニトリル、グルタロニトリル、アジポニトリル、メトキシアセトニトリル、３−メトキシプロピオニトリル、Ｎ，Ｎ−ジメチルホルムアミド、Ｎ，Ｎ−ジメチルアセトアミド、Ｎ−メチルピロリジノン、Ｎ−メチルオキサゾリジノン、Ｎ−Ｎ’−ジメチルイミダゾリジノン、ニトロメタン、ニトロエタン、スルホラン、ジメチルスルホキシド、リン酸トリメチル、１，２−ジメトキシエタン、テトラヒドロフラン、２−メチルテトラヒドロフラン、１，３−ジオキソラン、４−メチル−１，３−ジオキソラン、ギ酸メチル、酢酸メチル、プロピオン酸メチル、炭酸ジメチル、炭酸エチルメチル、炭酸ジエチル、炭酸メチルプロピル、１−メチル−２−ピロリドン、１，２−ジクロロエタン、塩化スルフリル、塩化チオニル、塩化アセチル、炭酸テトラクロロエチレン、塩化ベンゾイル、炭酸ジクロロエチレン、ニトロベンゼン、無水酢酸、オキシ塩化リン、ベンゾニトリル、オキシ塩化セレニウム、プロパンジオール−１，２−炭酸塩、ベンジルシアニド（ニトリル）、亜硫酸エチレン、イソ−ブチロニトリル、プロピオニトリル、フェニルホスホン酸二フッ化物、ｎ−ブチロニトリル、アセトン、酢酸エチル、フェニルホスホン酸二塩化物、ジエチルエーテル、ジフェニルリン酸塩化物、リン酸トリメチル、リン酸トリブチル、ピリジン、ヘキサメチルホスホルアミドなどから選択される、請求項７に記載の電解質。
【請求項１０】
溶媒は、ニトリルである、請求項７に記載の電解質。
【請求項１１】
溶媒は、プロピオニトリルである、請求項７〜１０のいずれか１項に記載の電解質。
【請求項１２】
プロピオニトリルおよびＭＴＥＡＴＦＢを含む、エネルギ蓄積装置において使用するための電解質。
【請求項１３】
スーパーキャパシタセルにおいて使用された場合に、２．７５Ｖおよび７０℃での１，０００時間にわたる動作につき０．２１７Ω．ｃｍ２以下である低いＥＳＲ増加レートを提供する、先行請求項のいずれか１項に記載の電解質。
【請求項１４】
スーパーキャパシタセルにおいて使用された場合に、２．７５Ｖ以上の高電圧を提供する、先行請求項のいずれか１項に記載の電解質。
【請求項１５】
スーパーキャパシタにおいて使用された場合に、−５０℃から＋９５℃の広範囲の温度にわたる動作を許容する、先行請求項のいずれか１項に記載の電解質。
【請求項１６】
スーパーキャパシタにおいて使用された場合に、＋９５℃までの高温での動作を許容する、先行請求項のいずれか１項に記載の電解質。
【請求項１７】
スーパーキャパシタにおいて使用された場合に、−５０℃という低温での動作を許容する、先行請求項のいずれか１項に記載の電解質。
【請求項１８】
先行請求項のいずれか１項に記載の電解質を含むエネルギ蓄積装置。
【請求項１９】
エネルギ蓄積装置は、キャパシタまたはスーパーキャパシタである、請求項１８に記載のエネルギ蓄積装置。
【請求項２０】
エネルギ蓄積装置は、炭素をベースとするスーパーキャパシタである、請求項１８または１９に記載のエネルギ蓄積装置。
【請求項２１】
間隔をあけて配列された複数の対向するスタック電極対を含む、請求項１８〜２０のいずれか１項に記載のエネルギ蓄積装置。
【請求項２２】
非水性溶媒を含む、請求項１９〜２１のいずれか１項に記載のスーパーキャパシタ。
【請求項２３】
電解質溶媒としてＰＮを含む、請求項１９〜２２のいずれか１項に記載のスーパーキャパシタ。
【請求項２４】
電解質としてＰＮ／ＭＴＥＡＴＦＢを含む、請求項１９〜２３のいずれか１項に記載のスーパーキャパシタ。
【請求項２５】
１００ｍｓで少なくとも１Ｆ／ｇ（電極コーティング）の実効キャパシタンス（Ｃｅ）を有する、請求項１９〜２４のいずれか１項に記載のスーパーキャパシタ。
【請求項２６】
少なくとも１０Ｆ／ｇ（電極コーティング）の初期キャパシタンス（Ｃ）を有する、請求項１９〜２５のいずれか１項に記載のスーパーキャパシタ。
【請求項２７】
０．１〜１．０Ω．ｃｍ２の初期ＥＳＲ（ＥＳＲｉ）を有する、請求項１９〜２６のいずれか１項に記載のスーパーキャパシタ。
【請求項２８】
電解質としてＰＮ／ＭＴＥＡＴＦＢを含み、１００ｍｓで少なくとも１Ｆ／ｇ（電極コーティング）の実効キャパシタンス（Ｃｅ）、少なくとも１０Ｆ／ｇ（電極コーティング）の初期キャパシタンス（Ｃ）および１．０Ω．ｃｍ２未満の初期ＥＳＲ（ＥＳＲｉ）を有する、請求項１９〜２７のいずれか１項に記載のスーパーキャパシタ。
【請求項２９】
（ａ）第１電極；
（ｂ）第１電極に対向しており、それから間隔をあけている第２電極；および
（ｃ）電極間に配置された多孔性隔離板、を含む電荷蓄積セル；
セルおよびその中にセルが浸漬させられる電解質を含有するための封止パッケージ；および
セルへの外部電気接続を可能にするためにパッケージから延びている少なくとも２つの端子を含む、請求項１９〜２８のいずれか１項に記載のスーパーキャパシタ。
【請求項３０】
それから延びている第１端子を有する第１シート電極；
第１電極に隣接して配置され、それから延びている第２端子を有する第２シート電極；
電極間に配置された多孔性隔離板；および
電極、隔離板および電解質を含有するための封止パッケージを含み
それにより端子は各電極への電気接続を可能にするためにパッケージから延びており、パッケージは複数の層を含んでおり、層の１つは電解質障壁層および強化層である、柔軟性の電荷蓄積装置の形態にある、請求項１９に記載のスーパーキャパシタ。
【請求項３１】
請求項１８〜２１のいずれか１項に記載のエネルギ蓄積装置を組み込んでいる装置または請求項２２〜３０のいずれか１項に記載のスーパーキャパシタ。
【請求項３２】
デジタルワイヤレス装置の形態にある、請求項３１に記載の装置。
【請求項３３】
デジタルワイヤレス装置は、ワイヤレスＬＡＮ装置である、請求項３２に記載の装置。
【請求項３４】
携帯電話の形態にある、請求項３２に記載の装置。
【請求項３５】
コンピュータの形態にある、請求項３２に記載の装置。
【請求項３６】
コンピュータは、ノート型コンピュータ、ラップトップ型コンピュータまたはタブレット型コンピュータである、請求項３５に記載の装置。
【請求項３７】
電気自動車またはハイブリッド電気自動車の形態にある、請求項３１に記載の装置。
【請求項３８】
装置は、通信モジュールまたはカードである、請求項３１に記載の装置。
【請求項３９】
携帯電話のためのＧＰＲＳ通信モジュールの形態にある、請求項３８に記載の装置。
【請求項４０】
ＧＳＭモジュールの形態にある、請求項３８に記載の装置。
【請求項４１】
Ｍｏｂｉｔｅｘモジュールの形態にある、請求項３８に記載の装置。
【請求項４２】
３Ｇモジュールの形態にある、請求項３８に記載の装置。
【請求項４３】
ＰＣＭＣＩＡカードの形態にある、請求項３８に記載の装置。
【請求項４４】
Ｃｏｍｐａｃｔ  Ｆｌａｓｈカードの形態にある、請求項３８に記載の装置。
【請求項４５】
スーパーキャパシタは、単一超容量セルを有する、請求項３１〜４４のいずれか１項に記載の装置。
【請求項４６】
スーパーキャパシタは、２つ以上の超容量セルを有する、請求項３１〜４４のいずれか１項に記載の装置。
【請求項４７】
セルは、直列に接続されている、請求項４６に記載の装置。
【請求項４８】
セルは、１つのパッケージ内に含有される、請求項４６または４７に記載の装置。
【発明の詳細な説明】
【技術分野】
【０００１】
技術分野
本発明は、エネルギ蓄積装置において使用するための電解質に関する。詳細には、本発明は、キャパシタおよびスーパーキャパシタにおいて高温および高電圧での動作が可能である非水性電解質に関する。
【０００２】
本発明は、主としてスーパーキャパシタのために開発されており、以下ではその用途に関して説明する。しかし、本発明は、特定の使用分野には限定されないこと、そして例えばバッテリ、燃料電池、擬似キャパシタおよびキャパシタならびにこれらの装置の１つまたは複数の混成物などの他のエネルギ蓄積装置にもまた適合することが理解される。
【背景技術】
【０００３】
背景技術
スーパーキャパシタは、ウルトラキャパシタ、電気２重層キャパシタもしくは電気化学キャパシタとしても知られており、従来型キャパシタより相当に高い比キャパシタンスを有するエネルギ蓄積装置である。低抵抗スーパーキャパシタは、高出力の用途に理想的に適合する。例として、ＧＳＭ（グローバル・システム・フォー・モバイル・コミュニケーションズ）およびＧＰＲＳ（汎用パケット無線サービス）ワイヤレス技術を使用する装置などのモバイルのワイヤレス通信装置または自動メータ読取り装置（ＡＭＲ）などの固定ワイヤレスシステムが挙げられる。その他の例としては、カメラのフラッシュ用の発光ダイオード（ＬＥＤ）などの材料の電気刺激、およびドア錠のためのソレノイド、カメラのレンズもしくは自動車の推進のための電気モータとして多様化された物理的装置の電気作動が挙げられる。
【０００４】
スーパーキャパシタは、何百とおりもの用途において役割を果たせる。スーパーキャパシタが属するエネルギおよび電力貯蔵市場は、現在はバッテリおよびキャパシタによって独占されている。バッテリは、エネルギを貯蔵するのが得意であるが、エネルギの高電力供給を可能にするために設計に欠陥が生じることは明確に認識されるであろう。さらにまた、キャパシタはエネルギを高速供給することはできるが（高出力）、供給されるエネルギ量は極めて少ないこと（低キャパシタンス）もまた明確に認識されるであろう。現行のバッテリおよびキャパシタに関するこれらの限界を市場の需要に重ね合わせると、スーパーキャパシタにとって３つの主要な好機：高エネルギ密度を有するバッテリ代替装置；高出力およびエネルギ密度を有するバッテリ補完装置、ならびにより小型で高出力密度を有するだけではなく高周波数応答も有するキャパシタ代替装置、の領域が明らかになる。
【０００５】
現在は、スーパーキャパシタの相当に高い出力密度により、ハイブリッドエネルギ蓄積システムを形成するために、高エネルギ密度を有するバッテリと直列もしくは並列連結することが理想的である。負荷が一定ではないエネルギを必要とする場合は、スーパーキャパシタを用いてバッテリを補完すると、充電されたスーパーキャパシタからピークを引き出すことが可能になる。これはバッテリへの負荷を減少させ、そして多くの場合にバッテリのライフサイクルならびに再充電可能なバッテリの寿命を延長させる。
【０００６】
現代のモバイル装置は、負荷の大きな変動に対応できる出力システムを必要とする。例えば、携帯電話は、各々が相違する負荷要件を備える様々なモードを有している。低出力を必要とする、比較的に一定であるスタンバイ（待機）モードがある。しかしこのモードは、最寄りの基地局を見つける必要性によって定期的に中断され、信号が送受信されるが、これは高負荷を必要とする。基地局への持続的接触が必要とされる完全通話モードでは
、負荷は、瞬時負荷が平均値とは全く相違する周期信号の形態を取る。例えば、ＧＳＭおよびＧＰＲＳなどの多数の通信プロトコルが存在するが、それらはすべてが定期的負荷を特徴とする。バッテリと並列されているスーパーキャパシタは、スーパーキャパシタからの出力が通常は短時間である高負荷中に使用され、バッテリからのエネルギがスーパーキャパシタを再充電し、低負荷需要時間中の基礎負荷を供給することができるので、この用途のために特に適合する。バッテリサイズの減少をもたらすデジタルワイヤレス式の通信装置がさらに小型化するにつれて、スーパーキャパシタの需要は増大するであろう。
【０００７】
スーパーキャパシタは、さらにまたハイブリッド電気自動車（ＨＥＶ）の分野においても用途がある。スーパーキャパシタは、これらの自動車の駆動系に不可欠の構成要素として使用することができ、加速中の一次電源として、回生制動中に再要求されるエネルギ蓄積のために使用される。そのような自動車は、おそらくドライバが負担する燃料代を半分にし、排気量を９０％まで削減できるであろう。
【０００８】
キャパシタンスは、２枚の並列プレートが外部回路に接続され、この２枚のプレート間に電圧差が課され、これらの表面が逆帯電すると発生する。この電荷の分離についての基本的関係は、以下の方程式
【０００９】
【数１】
2009529227.tif 000003
【００１０】
（式中、Ｃはファラドの単位（Ｆ）で表されるキャパシタンスを意味し、εは１メートル（ｍ）当たりのファラドの単位で表される誘電率であり、Ａは帯電プレートが重なり合う面積であり、そしてＬは分離距離である）によって表される。プレート間の領域の誘電率は、帯電表面を分離するために使用できる材料の誘電定数と関連している。
【００１１】
従来型材料を用いた場合に生じる現行の市販キャパシタに関する問題は、それらの性能がそれらの寸法によって制限されることである。例えば、厚さ５０μｍであるポリエチレンシートの金属化コーティングをベースとするキャパシタは、キャパシタ１平方メートルに対してたった０．４２５μＦしか発生しないであろう。そこで、１Ｆを発生させるためには２３０万平方メートル超が必要になるであろう。
【００１２】
本出願人が開発したスーパーキャパシタは、参照により本明細書に組み込まれる、例えばＰＣＴ／ＡＵ９８／００４０６、ＰＣＴ／ＡＵ９９／００２７８、ＰＣＴ／ＡＵ９９／００７８０、ＰＣＴ／ＡＵ９９／０１０８１、ＰＣＴ／ＡＵ００／００８３６およびＰＣＴ／ＡＵ０１／００５５３などの本出願人らの同時係属出願の中で詳細に開示されている。
【００１３】
本出願人が開発したこれらのスーパーキャパシタは、コーティング材料として超高表面積炭素を使用することによって、上述した寸法に関する問題を克服する。
【００１４】
これらのスーパーキャパシタは、２つの対向する電極を含んでいる。これらの電極は、介在する電気的に絶縁する隔離板によって、規定間隔をあけて電気的に絶縁された構成で維持される。極めて広い意味では、これらの電極は金属製集電器とコーティング材料から構成されるが、ここで金属はコーティング材料より有意に小さな抵抗を提供する。コーティングは、典型的には微粒子炭素と、炭素を炭素自体へ、そして結び付けられる集電器へ付着させるための結合剤とから形成される。
【００１５】
コーティングされた電極および介在する隔離板は、積み重ねて、または一緒に巻き付けて、電解質を含有するハウジング内に配置することができる。次に、それらの電極への外部からのアクセスを可能にするために、２つの集電端子が接続されて各電極から延びる。ハウジングは、汚染物質の侵入および電解質の流出を防止するために封止される。これは、各電極と電解質との界面で形成される電気２重層の活用を可能にする。つまり、各電極と電解質との間に形成される２つの界面が存在する。このタイプのエネルギ蓄積装置は、スーパーキャパシタとして知られている。または、これらはウルトラキャパシタ、電気２重層キャパシタおよび電気化学キャパシタとしても知られている。
【００１６】
電解質は、液体もしくはポリマーなどのマトリクスを通って自由に移動することができ、電極表面上に発生した電荷に反応するイオンを含有している。２重層キャパシタンスは緻密層（電極の表面で高密度に充填された溶媒和イオンの層）に起因するキャパシタンスと拡散層（電極から遠くで低密度に充填されたイオン）に起因するキャパシタンスとの組み合わせの結果として生じる。
【００１７】
スーパーキャパシタでは、緻密層は、一般に１ナノメートル未満と極めて薄く、極めて高表面積から構成される。極薄の緻密層内への電荷蓄積は約０．１Ｆ／ｍ２の比キャパシタンスを生じさせるので、これはスーパーキャパシタが従来型キャパシタに比して優れている技術的利点の１つである。従来型薄膜キャパシタに比して数十万倍の増加となる。さらに、加電圧制御される可逆性のナノスケールでのイオン吸着／脱離プロセスは、スーパーキャパシタの急速充電／放電能力を生じさせる。
【００１８】
電極材料は、超高表面積を備える高多孔性炭素粒子床として構築することができる。例えば特定の好適実施形態では、表面積は、１００ｍ２／ｇ〜２，５００ｍ２／ｇ以上までの範囲に及ぶ場合がある。炭素マトリクスは、炭素を一緒に保持する（凝集）だけではなく、集電基板の表面上に炭素層を保持する（接着）ことにも重要な役割を有する結合材料によって一緒に保持される。
【００１９】
集電基板は、一般には金属箔である。炭素表面間の空間は、電解質（溶解塩を含む溶媒であることが多い）を含有している。電解質は、炭素表面上に２重層を形成するために必要とされ、ならびに対向する電極間のイオン伝導を可能にするイオン源である。炭素電極を物理的に隔離して電極の電気的短絡を防止するために、多孔性の隔離板が使用される。
【００２０】
スーパーキャパシタのためのエネルギ蓄積容量は、方程式：
【００２１】
【数２】
2009529227.tif 000004
【００２２】
（式中、Ｅはジュールでのエネルギであり、Ｃはファラドでのキャパシタンスであり、Ｖはスーパーキャパシタの定格電圧もしくは動作電圧である）によって表される。電圧制限とは別に、蓄積されるエネルギの量を制御するのはスーパーキャパシタのサイズであり、スーパーキャパシタの際立った特徴は特に高いキャパシタンス値である。スーパーキャパシタ性能のまた別の尺度は、エネルギを高速で蓄積および放出する能力である。これは、スーパーキャパシタの出力Ｐであり、次の式：
【００２３】
【数３】
2009529227.tif 000005
【００２４】
（式中、Ｒは、スーパーキャパシタの内部抵抗である）によって与えられる。キャパシタについては、内部抵抗を等価直列抵抗もしくはＥＳＲと呼ぶ方がより一般的である。上記の方程式から推定できるように、出力性能は装置全体のＥＳＲによって強度の影響を受け、これは全材料、例えば、基板、炭素、結合剤、隔離板、電解質の抵抗、そして接点抵抗ならびに外部接点間の抵抗の合計である。
【００２５】
まだ完全には研究されていないスーパーキャパシタの分野において重要な１つの変量は、含まれている電解質の性質である。電解質は、典型的には１つまたは複数の溶解イオン種を含有する１つまたは複数の溶媒である。多くの場合に、電解質の物理的および電気化学的特性は、スーパーキャパシタの内部抵抗（ＥＳＲ）およびスーパーキャパシタの「パワースペクトル」、すなわちスーパーキャパシタが様々な時間領域または様々な周波数範囲にわたって出力を提供する能力を決定する際の主要因子である。
【００２６】
電解質溶液のコンダクタンス（κ）に影響を及ぼす因子は、１９００  Ｇｌａｄｅｓ  Ｒｏａｄ，Ｓｕｉｔｅ  ３５８，Ｂｏｃａ  Ｒａｔｏｎ，ＦＬ３３４３１に所在するＦｌｏｒｉｄａ  Ｅｄｕｃａｔｉｏｎａｌ  Ｓｅｍｉｎａｒｓ，Ｉｎｃ．がコーディネートして、フロリダ州ディアフィールドビーチに所在するオーシャン・リゾート・ホテルのカンファレンスセンターで１９９４年１２月１２〜１４日に開催された、「第４回２重層キャパシタおよび類似エネルギ蓄積装置についての国際セミナー」からのＢ．Ｅ．Ｃｏｎｗａｙによる論文に詳述されている。
【００２７】
これをまとめると、コンダクタンスの決定には２つの主要因子が含まれている。これらは：
ａ）自由電荷担体である、カチオンおよびアニオンの濃度；および
ｂ）電解質中に解離したイオン１個当たりのイオン移動度もしくはイオン伝導度の寄与、である。
【００２８】
これらの２つの主要因子には、多数のサブ因子が影響を及ぼしている。これらのサブ因子は以下のとおりである：
・選択された塩の溶解度
・自由イオンへの解離度および例えばイオン種のイオン対形成の程度などの因子。これは順に、塩の濃度、温度および溶媒の誘電定数による影響を受ける。
【００２９】
・温度依存性の特性である、溶媒の粘度。温度が上昇するにつれて、対応して粘度の減少が生じる。
【００３０】
そこでスーパーキャパシタのための溶媒は、以下の基準を考慮に入れて設計できる：
・選択されたイオン種に対する溶解力
・溶液中のカチオン／アニオン対形成の解離度
・誘電定数
・電子対供与性
・高イオン移動度を許容する
・自由イオンの溶媒和度および溶媒和イオンの半径
・粘度の温度係数（すなわち、所定温度範囲内での低粘度）；および
・イオン対形成の平衡。
【００３１】
さらに溶媒が化学的に安定性である必要がある。硫酸および水酸化カリウム溶液などの水性電解質は、それらが高伝導度を備える電解質の製造を可能にするために使用されることが多い。しかし水は帯電すると水素および酸素への加水分解を受けやすくなり、したがって印加電圧が溶媒を分解すること以外の動作への相当に小さな電気化学窓を有している。１．０Ｖを超える電圧を必要とする用途において電気化学的安定性を維持するためには、スーパーキャパシタセルを直列で使用することが必要であり、これは等価電圧を生成することのできる非水性装置に関連するサイズの増加、キャパシタンスの減少およびＥＳＲの増加をもたらす。スーパーキャパシタは長期間にわたり帯電したままとなる可能性があり、スーパーキャパシタの動作寿命中に何十万回も充電および放電しなければならないことを考慮に入れると、安定性は重要である。
【００３２】
当然ながら、溶媒については、さらに例えば非水性系についての費用、毒性、純度および乾燥に関する検討事項などの加工処理要件がある。
【００３３】
例えばバッテリなどの関連分野において一般に使用される非水性溶媒は、高誘電定数の非プロトン性（例、有機カーボネート）、高ドナー数を備える低誘電定数（例、ジメトキシエタン、テトラヒドロフランもしくはジオキソラン）、高分極率を備える低誘電定数（例、トルエンもしくはメシチレン）または中間誘電定数の非プロトン性（例、ジメチルホルムアミド、ブチロラクトン）溶媒に分類できる。
【００３４】
しかし、上述したスーパーキャパシタの特異的な電解質要件に加えて、スーパーキャパシタは孤立して動作することはないという実際的な検討事項もある。むしろ使用時には、それらは高温を発生する成分、および同様に他の成分の存在下の密閉環境内にあり、これは電解質溶媒を選択する際に留意しなければならない。さらに、スーパーキャパシタは、上述した高い動作温度よりはるかに低い温度（零下範囲内でさえ）での起動時に動作できなければならないことも念頭に置く必要がある。
【００３５】
バッテリのエネルギ蓄積は、スーパーキャパシタの電力供給とは対照的に、セルのＥＳＲへの電解質の寄与には決定的には依存していないが、バッテリにおいてさえ、低ＥＳＲが望ましい。高沸点を有する溶媒は、必ず高粘度を有しており、そしてその結果として低温での低電荷移動度を示す。このために例えば環状エーテルおよびラクトンなどの高沸点溶媒は、スーパーキャパシタ内で容認し難いほど高ＥＳＲになるであろう溶媒とは無関係にバッテリ内で使用することができる。
【００３６】
そこでスーパーキャパシタは、使用される溶媒について固有の一連の要件を提示する。
アセトニトリルはこれまで、広範囲の温度にわたって様々なイオン剤を使用することを可能にする高い伝導度および優れた溶解力のために、スーパーキャパシタにおける主要電解質溶媒として使用されてきた。
【００３７】
スーパーキャパシタ内の出力増加は、高電圧で動作させることによって達成できる。キャパシタの出力能力は、電圧の二乗に比例している。アセトニトリルは、低電圧装置のためには適合していたが、２．５Ｖを超えると安定性を失うことが見いだされており、約２．７５Ｖ以上では長期間にわたって使用することはできない。
【００３８】
スーパーキャパシタが進化し、より高い性能レベルへ推し上げられるにつれて、それらの性能についての尺度基準はより厳密になってきた。現行のスーパーキャパシタ性能の１つの尺度はＥＳＲ増加レートである−これは、容認し難い高レベルに向かう経時的なＥＳＲの上向き傾向である。ＥＳＲ増加レートは、時間および装置のサイクル数に対するシス
テムの総合安定性の関数である。アセトニトリルは、場合によっては容認し難い高いＥＳＲ増加レートを生じさせることが実証されている。
【００３９】
したがって、スーパーキャパシタの分野が進化するにつれて、より優れた安定性および動作特性を示す新規な溶媒および電解質系に対する持続的な需要が存在する。
【発明の開示】
【発明が解決しようとする課題】
【００４０】
そこで本発明の目的は、上述した短所の１つまたは複数を克服する、または少なくとも商業的に実行可能な代替物を提供する、エネルギ蓄積装置において使用するために適合する非水性溶媒を提供することである。
【課題を解決するための手段】
【００４１】
発明の概要
第１態様によると、本発明は、エネルギ蓄積装置において使用するための電解質であって、前記電解質は溶媒およびイオン種を含み、ここで溶媒はプロピオニトリルである電解質を提供する。
【００４２】
イオン種は、好適には塩であり、より好適にはテトラフルオロホウ酸リチウム、過塩素酸テトラブチルアンモニウム、ヘキサフルオロリン酸テトラブチルアンモニウム、トリフルオロメチルスルホン酸テトラエチルアンモニウム、過塩素酸メチルトリエチルアンモニウム、テトラフルオロホウ酸メチルトリエチルアンモニウム、トリフルオロメチルスルホン酸メチルトリエチルアンモニウムおよびそれらの混合物から選択される塩である。
【００４３】
例えばテトラフルオロホウ酸テトラエチルアンモニウム、テトラフルオロホウ酸テトラブチルアンモニウム、ヘキサフルオロホウ酸テトラブチルアンモニウムなどの塩もまた、適切な溶解形態で使用することができる。
【００４４】
フルオロホウ酸塩および過塩素酸塩に加えて、例えば、リチウム塩、ナトリウム塩、カリウム塩などの任意の他の可溶性塩も使用できる。
【００４５】
最も好適な塩は、テトラフルオロホウ酸メチルトリエチルアンモニウム、ＭｅＥｔ３Ｎ＋ＢＦ４−（ＭＴＥＡＴＦＢ）である。
【００４６】
イオン種は、飽和までの任意の量で、または例えば１モルなどのより多い、もしくは少ない量で、所望の温度範囲にわたってエネルギ蓄積装置が機能することを許容するために十分な量で存在してよい。
【００４７】
第２態様によると、本発明は、エネルギ蓄積装置において使用するための電解質であって、前記電解質は溶媒およびテトラフルオロホウ酸メチルトリエチルアンモニウム（ＭＴＥＡＴＦＢ）を含む電解質を提供する。
【００４８】
溶媒は、好適には非水性溶媒である。より好適には、溶媒は、炭酸エチレン、炭酸プロピレン、炭酸ブチレン、γ−ブチロラクトン、γ−バレロラクトン、アセトニトリル、グルタロニトリル、アジポニトリル、メトキシアセトニトリル、３−メトキシプロピオニトリル、Ｎ，Ｎ−ジメチルホルムアミド、Ｎ，Ｎ−ジメチルアセトアミド、Ｎ−メチルピロリジノン、Ｎ−メチルオキサゾリジノン、Ｎ−Ｎ’−ジメチルイミダゾリジノン、ニトロメタン、ニトロエタン、スルホラン、ジメチルスルホキシド、リン酸トリメチル、１，２−ジメトキシエタン、テトラヒドロフラン、２−メチルテトラヒドロフラン、１，３−ジオキソラン、４−メチル−１，３−ジオキソラン、ギ酸メチル、酢酸メチル、プロピオン
酸メチル、炭酸ジメチル、炭酸エチルメチル、炭酸ジエチル、炭酸メチルプロピル、１−メチル−２−ピロリドン、１，２−ジクロロエタン、塩化スルフリル、塩化チオニル、塩化アセチル、炭酸テトラクロロエチレン、塩化ベンゾイル、炭酸ジクロロエチレン、ニトロベンゼン、無水酢酸、オキシ塩化リン、ベンゾニトリル、オキシ塩化セレニウム、プロパンジオール−１，２−炭酸塩、ベンジルシアニド（ニトリル）、亜硫酸エチレン、イソ−ブチロニトリル、プロピオニトリル、フェニルホスホン酸二フッ化物、ｎ−ブチロニトリル、アセトン、酢酸エチル、フェニルホスホン酸二塩化物、ジエチルエーテル、ジフェニルリン酸塩化物、リン酸トリメチル、リン酸トリブチル、ピリジン、ヘキサメチルホスホルアミドなどから選択される。
【００４９】
より好適には、溶媒はニトリルであり、最も好適にはプロピオニトリルである。
第３態様によると、本発明は、プロピオニトリルおよびテトラフルオロホウ酸メチルトリエチルアンモニウムを含む、エネルギ蓄積装置において使用するための電解質を提供する。
【００５０】
１つの高度に好適な実施形態では、プロピオニトリル中のＭＴＥＡＴＦＢの１モル溶液は２３℃で少なくとも２８ｍＳ／ｃｍ、さらに好適には９５℃で少なくとも４８ｍＳ／ｃｍの伝導度を有する。だが、より低い濃度および導電度でも、特定の条件下で容認できるエネルギおよび出力を生じさせることができることを理解されたい。
【００５１】
第４態様によると、本発明は、スーパーキャパシタにおいて使用された場合に低いＥＳＲ増加レートを提供する、先行態様のいずれか１つによる電解質を提供する。
【００５２】
第５態様によると、本発明は、スーパーキャパシタにおいて使用された場合に高電圧を提供する、先行態様のいずれか１つによる電解質を提供する。
【００５３】
第６態様によると、本発明は、スーパーキャパシタにおいて使用された場合に広範囲の温度にわたる動作を許容する、先行態様のいずれか１つによる電解質を提供する。好適には、電解質は高温での動作を許容する。同様に好適には、電解質は低温での動作を許容する。最も好適には、電解質は、高温および低温の両方での動作を許容する。
【００５４】
第７態様によると、本発明は、先行態様のいずれか１つによる電解質を含むエネルギ蓄積装置を提供する。最も好適には、エネルギ蓄積装置は、キャパシタもしくはスーパーキャパシタ、例えば炭素をベースとするスーパーキャパシタである。本発明のエネルギ蓄積装置は、セルもしくは装置の形態にあってよく、直列または並列の多数のセルを含むことができる。
【００５５】
第８態様によると、本発明は、先行態様のいずれか１つによる電解質を含むエネルギ蓄積装置を提供する。好適には、エネルギ蓄積装置は、炭素をベースとして２重層を形成する２つの電極のうち１つを備えるハイブリッドキャパシタまたはハイブリッドスーパーキャパシタである。同様に好適には、第２電極は、実質的に２重層を形成する。最も好適には、第２電極は還元または酸化によってエネルギを貯蔵する。
【００５６】
本発明の第９態様によると、本発明は、プロピオニトリルおよびＭＴＥＡＴＦＢを含む電解質を有するスーパーキャパシタを提供する。
【００５７】
スーパーキャパシタは、例えば、それらの開示が参照により本明細書に組み込まれる本発明者らの以前の特許出願である、ＰＣＴ／ＡＵ９９／００７８０；ＰＣＴ／ＡＵ９９／０１０８１；ＰＣＴ／ＡＵ９８／００４０６、ＰＣＴ／ＡＵ０１／００８３８、ＰＣＴ／ＡＵ０１／００８３６、ＰＣＴ／ＡＵ０１／００６１３、ＰＣＴ／ＡＵ００／０１０２９
、ＰＣＴ／ＡＵ９９／００２７８に開示されている構造などの任意の構造であってよい。
【００５８】
そのようなスーパーキャパシタの一般的特徴は、それが：
（ａ）第１電極；
（ｂ）第１電極に対向しており、それからの間隔をあけている第２電極；および
（ｃ）電極間に配置された多孔性隔離板、を含む電荷蓄積セル；
セルおよびその中にセルが浸漬させられる電解質を含有するための封止パッケージ；および
セルへの外部電気接続を可能にするためにパッケージから延びている少なくとも２つの端子を含むことにある。
【００５９】
より好適には、スーパーキャパシタは、ハウジングと；ハウジング内に配置された少なくとも２つの対向電極と；電極の中間に配置された隔離板と；電極の中間に配置された電解質と、を含んでいる。好適には、端子は、回路内への組み込みを許容するために電極から延びている。
【００６０】
スーパーキャパシタは、剛性もしくは柔軟性であってよい。
電極は、シート電極であってよい。隔離板は、好適には透過性または多孔性である。
【００６１】
電極、電解質および隔離板は、好適には、例えば電解質障壁層および強化層などの複数の層を含んでいてよい封止パッケージ内に収容される。電極は、電解質中に浸漬させられる。
【００６２】
本発明のスーパーキャパシタ内には、複数の、または大量の離間電極が存在してよい。これらは、それから延びている各第１タブを有する複数の第１シート電極；第１電極と交互に配置され、それから延びている各第２タブを有する複数の第２シート電極；隣接電極間に配置された多孔性隔離板；および電極、隔離板および電解質を含有するための封止パッケージを含み、それにより第１タブは第１端子と電気的に接続しており、第２タブは第２端子と電気的に接続しており、第１および第２端子は各電極への外部電気接続を許容するためにパッケージから延びている。
【００６３】
第１０態様によると、本発明は、少なくとも１５Ｆ／ｇ（１ｇ当たりのファラッド）のＤＣキャパシタンス（Ｃ）を有するスーパーキャパシタを提供する。ＤＣキャパシタンスは、それが典型的には２つの規定電圧間にある定電流（Ｉ）またはほぼ線形変化の領域を規定する回数で放電される場合のキャパシタの電圧変化速度（ｄＶ／ｄｔ）から決定される。この決定は、方程式：
【００６４】
【数４】
2009529227.tif 000006
【００６５】
にしたがって行われる。ここで使用される放電電流は、典型的には２００ｍＡ（ミリアンペア）であり、ｄＶは約１．５Ｖ〜０．５Ｖであると測定されている。比重キャパシタンスを計算するためにここで使用される重量は、装置内の電極上のコーティングの総質量の重量である。
【００６６】
第１１態様によると、本発明は、１ｍｓ（ミリ秒）では少なくとも１．０Ｆ／ｇ、１００ｍｓでは少なくとも３．０Ｆ／ｇの実効キャパシタンス（Ｃｅ）を有するスーパーキャパシタを提供する。実効キャパシタンス（Ｃｅ）は規定時間での定電流放電中に得られる
キャパシタンスであり、スーパーキャパシタの実測放電のＲＣ電気モデル（ここで、Ｒ（もしくはＥＳＲ）は２０μｓ（マイクロ秒）で測定され、モデル内では一定に保持される）から引き出される。ここで使用される放電電流は、典型的には１００ｍＡである。比重実効キャパシタンスを計算するためにここで使用される重量は、本装置を含む電極コーティングの重量である。
【００６７】
第１２態様によると、本発明は、１００ｍｓで非希薄電解質についての導電性の少なくとも７５％である実効キャパシタンス（Ｃｅ）を備える希薄電解質（希薄は、伝導度が飽和電極の５０％未満であるように、２３℃での飽和濃度より低い塩濃度を有することを意味する）を含むスーパーキャパシタを提供する。この低濃度、したがって低伝導度は、非希薄電解質ではなくむしろ希薄電解質を用いた方がスーパーキャパシタのより高い初期ＥＳＲを生じさせるであろうことは理解できる。しかし、装置の実効キャパシタンス（Ｃｅ）が高い場合は、この初期ＥＳＲの相違は有意ではない。
【００６８】
第１３態様によると、本発明は、１．０Ω．ｃｍ２（オーム平方センチメートル）未満の初期ＥＳＲ（ＥＳＲｉ）を有するスーパーキャパシタを提供する。比ＥＳＲを計算するために使用される面積は、隔離板によって分離された電極対の平面（もしくはＸＹ）表面積である。
【００６９】
第１４態様によると、本発明は、電解質としてＰＮ中のＭＴＥＭＴＦＢを含み、少なくとも１０Ｆ／ｇの初期キャパシタンス（Ｃ）、１００ｍｓでは少なくとも１Ｆ／ｇの実効キャパシタンス（Ｃｅ）および１．０Ω．ｃｍ２未満の初期ＥＳＲ（ＥＳＲｉ）を有する少なくとも５．５Ｖのスーパーキャパシタを提供する。
【００７０】
第１５態様によると、本発明は、第７〜１４態様のエネルギ蓄積装置もしくはスーパーキャパシタを組み込んでいる、高いピーク出力負荷対平均出力負荷比（＞２）を備える装置を提供する。そのような装置には、例えば、ワイヤレス通信装置、例えば携帯電話、ＰＤＡ、ワイヤレスＬＡＮおよびＰＣＭＣＩＡカード、ＡＭＲ、トールタグ；Ｃｏｍｐａｃｔ  ＦｌａｓｈカードもしくはＵＳＢ接続デバイス；ＬＥＤに基づくカメラフラッシュ；アクチュエータ、およびコンピュータプロセッサが含まれるがそれらに限定されない。その他の装置は、電気自動車またはハイブリッド電気自動車の形態にある。本発明の装置は、高電圧および／または高温での使用が予想され、設計に関する検討事項によってかさ高い「缶」タイプのスーパーキャパシタが不適切になるであろう用途に特に適合する。
【００７１】
好適には、本発明のエネルギ蓄積装置が使用される場合は、それらは複数の超容量セルを有するスーパーキャパシタの形態にある。セルは、好適には直列に接続されるが、並列に接続することもできる。
【００７２】
説明
本発明を本出願人が開発し、それらの内容が参照により本明細書に組み込まれる、例えばＰＣＴ／ＡＵ９８／００４０６、ＰＣＴ／ＡＵ９９／００２７８、ＰＣＴ／ＡＵ９９／００７８０、ＰＣＴ／ＡＵ９９／０１０８１、ＰＣＴ／ＡＵ００／００８３６およびＰＣＴ／ＡＵ０１／００５５３などの本出願人の同時係属出願の中で詳細に開示されているスーパーキャパシタを参照しながら記載する。当業者であれば、本出願はそれらのスーパーキャパシタを使用すること、そして本出願では電解質が重要な変量であることを理解するであろう。しかし、当業者であれば、本発明の電解質溶液は、相違する設計の他のエネルギ蓄積装置において使用するためにも同等に適合するであろうこともまた理解するであろう。
【００７３】
アセトニトリル（ＡＮ）は、高誘電定数（２０℃で３８）および低粘度（２０℃で０．
３６９ｃＰ）を有するので、電解質系の単独溶媒成分として広く使用されている。アセトニトリルは、低凝固点を有しているので、低温での用途に適合する。しかし、アセトニトリルは８２℃で沸騰し、これはこの温度の近辺もしくはそれ以上では必然的に蒸気を含有することを意味するので、この温度以上でＡＮを使用する装置のあらゆるパッケージの機械的完全性を保証することに関しては、さらなる課題を満たす必要がある。
【００７４】
上述したように、電解質は、できる限り高い伝導度および装置ＥＳＲへの低い寄与を有することが重要である。高伝導度は、主として、低粘度（または実際的な言い方をすると、低沸点）溶媒を使用することによって達成できるが、高伝導度のためには、イオン種を溶解させることを可能にするために溶媒が良好な誘電定数を有することもまた必要である。
【００７５】
溶媒の組み合わせは、本出願人らの同時係属出願であるＰＣＴ／ＡＵ０３／００３３４において以前に開示されているが、所定の動作要件が許容する場合は、単独溶媒を使用すると製造要件を単純化することができる。
【００７６】
驚くべきことに、プロピオニトリルは、スーパーキャパシタなどの装置において使用するために適合すること、そして広範囲の性能パラメータを満たせることが見いだされている。
【００７７】
同様に驚くべきことに、イオン源としてＭＴＥＡＴＦＢを使用すると改良された性能が得られることもまた見いだされている。
【００７８】
最も詳細には、プロピオニトリルとＭＴＥＡＴＦＢとの組み合わせは、広範囲の動作要件にとって有益な特性を提供する。
【００７９】
電解質は、以下の実験のセクションに記載するように、市販の高純度溶媒を乾燥させた市販の高純度塩と混合することによって調製した。
【実施例】
【００８０】
実施例
一般的方法
最初から最後まで、乾燥させ、再結晶化させたＭＴＥＡＴＦＢを使用した。
【００８１】
この実験で使用した溶媒は、入手可能な最高品質を備える溶媒、すなわちＳｅｌｅｃｔｉｐｕｒ（登録商標）をＭｅｒｃｋ  Ｇｅｒｍａｎｙから入手するか、９９＋％を約１０ｃｍのγアルミナが充填されたクロマトグラフィーカラムに通した。最終生成物中の含水量は、Ｋａｒｌ  Ｆｉｓｃｈｅｒ滴定によって＜５ｐｐｍであると推定された。塩を添加したら、全部の塩が溶解するまで混合液をしっかりと振とうした。
【００８２】
ＭＴＥＡＴＦＢの溶液は、他に指示しない限り１Ｍであった。
これらの電解質の伝導度は、操作マニュアルが推奨する方法にしたがってＮｙｒｏｎ  Ｌ  Ｃｏｍｐａｎｙ製の手動型ＵＬＴＲＡＭＥＴＥＲ（６Ｐ型）を用いてグローブ・ボックス内の乾燥窒素雰囲気内で測定した。
【００８３】
他に明記しない限り、結果を生成するために電極面積が２８ｃｍ２のセルを使用した。セルのために、２つの炭素コーティング電極を、端子を除いて２８ｃｍ２のサイズに切断した。電極は、８ｃｍ×３．５ｃｍになるように切断した。端子は、長さが約４ｃｍで、最長辺縁に沿った隅部から２．５ｃｍであった。１つの電極は、炭素が内側に向くように半分に折り畳んだ。第２電極は、炭素が外側に向くように半分に折り畳んだ。この第２電
極は膜隔離板内に含まれており、膜に包み込まれた電極を第１電極内に滑り入れた。他に明記しない限り、４０μｍのポリオレフィン膜を使用した。当業者であれば、膜の材料および厚さの両方を装置の全体的機能性に影響を及ぼさずに相当大きく変動させることができることを理解するであろう。炭素層は、相互の間に隔離板を挟んで向かい合っている。本装置は、端子がどちらも同一方向を指しているように組み立てた。
【００８４】
端子をパケットの外部に突き出させるために、電極周囲を多層軟パッケージラミネートで覆った。パケットは、一端を開口させたままでヒートシールした。セルは、熱（７０℃）および真空を使用して乾燥させた。パケットには、電極を被覆するために十分な電解質を充填し、封止した。封止したパケットに穿刺し、密な真空状態にした。パケットは、標準試験セルを完成するために電極スタックに近接させて再び封止した。
【００８５】
電極配列の例は、それらの内容が参照により本明細書に組み込まれる本出願人らの同時係属出願であるＰＣＴ／ＡＵ０１／０１６１３およびＰＣＴ／ＡＵ０１／０１５９０の中に見いだすことができる。
【００８６】
次にセルは、低電圧とセル使用時の電圧との間を反復させた。その後に、電気試験を実施した。セルの初期ＥＳＲ測定は、本発明の場合は１ｋＨｚで２．３Ｖである、工業規格に従った電圧で実施した。装置の初期ＥＳＲ測定は、他に明記しない限り、４．５Ｖで実施した。経時的ＥＳＲ変化の試験（「寿命試験」）中には、測定は、５０μｓ（マイクロ秒）での２Ａ（アンペア）電流パルスへの電圧低下を測定することによって実施した。実効キャパシタンス測定中のＥＳＲ測定は、定電流１００ｍＡ（ミリアンペア）放電への２０μｓ測定した。キャパシタンスは、０．２Ａの放電電流を用いて測定した。
【００８７】
ここでは観察値における実験誤差については言及しないが、当業者であれば、そのような数値を通常決定する場合の精度および真度については熟知しているであろう。
【００８８】
セルは、公称厚さ６μｍのコーティングおよび公称厚さ４０μｍの隔離板膜については、多層パッケージラミネートを含めて、約１．２３×１０−６ｍ３の容積および１．７６ｇの重量を有している。
【００８９】
セルは、公称厚さ６μｍのコーティングおよび公称厚さ４０μｍの隔離板膜については、多層パッケージラミネートを無視すると、約２．６６×１０−７ｍ３の容積および０．４２ｇの重量を有している。
【００９０】
多層電極スタック装置の構造についての説明は、その内容が参照により本明細書に組み込まれる本出願人らの同時係属出願ＰＣＴ／ＡＵ０１／０１６１３の中で開示されている。本発明の場合には、電極表面積は２７．２ｃｍ２である。
【００９１】
セルは、多層電極スタックを含んでおり、公称厚さ６μｍのコーティングおよび公称厚さ４０μｍの隔離板膜については、多層パッケージラミネートを含めて、約６．３４×１０−７ｍ３の容積および０．７４ｇの重量を有している。各スタックは、典型的には、介在隔離板を含む８対の電極を含んでいた。
【００９２】
セルは、多層電極スタックを含んでおり、公称厚さ６μｍのコーティングおよび公称厚さ４０μｍの隔離板膜については、多層パッケージラミネートを無視すると、約２．８２×１０−７ｍ３の容積および０．３５ｇの重量を有している。
【００９３】
２セル装置は、直列に接続された２つの多層電極スタックを含んでおり、公称厚さ６μｍのコーティングおよび公称厚さ４０μｍの隔離板膜については、多層パッケージラミネ
ートを含めて、約１．２７×１０−６ｍ３の容積および１．４８ｇの重量を有している。
【００９４】
２セル装置は、直列に接続された２つの多層電極スタックを含んでおり、公称厚さ６μｍのコーティングおよび公称厚さ４０μｍの隔離板膜については、多層パッケージラミネートを無視すると、約５．６４×１０−７ｍ３の容積および０．７０ｇの重量を有している。
【００９５】
また別の実施形態では、２セル装置は、単一ラミネートパッケージ内で直列に接続されて厚さ２０μｍのポリマー障壁層によって分離された２つの８層電極スタックから構成された。公称厚さ６μｍのコーティングおよび公称厚さ４０μｍの隔離板膜については、１つにパッケージされたこの２セル装置は、約１．１４×１０−６ｍ３の容積および１．０９ｇの重量を有していた。
【００９６】
実施例１
ＰＮ中の１Ｍ  ＭＴＥＡＴＦＢの伝導度をある範囲の温度で測定し、ＡＮ中の１Ｍ  ＴＥＡＴＦＢについての対応する数値と比較した。結果を図１に示す。この図から、ＰＮ中の電解質ＭＴＥＡＴＦＢの伝導度は広範囲の温度にわたってＡＮ中のＴＥＡＴＦＢの伝導度より低いことは明らかである。
【００９７】
実施例２
２３℃でのＰＮ中のＭＴＥＡＴＦＢの伝導度を様々な濃度で測定し、再び２３℃でＡＮ中のＴＥＡＴＦＢについての対応する数値と比較した。結果を図２に示す。この図から、ＭＴＥＡＴＦＢ／ＰＮの伝導度がＭＴＥＡＴＦＢの濃度に依存することは明らかである。任意の塩濃度について、ＭＴＥＡＴＦＢ／ＰＮはＡＮ中のＴＥＡＴＦＢより低い。
【００９８】
スーパーキャパシタは、上記の実験のセクションに記載したとおりに調製した。１群のスーパーキャパシタには最新技術水準の電解質溶液であるアセトニトリル中の１Ｍ  ＴＥＡＴＦＢの溶液を充填した。もう１群のスーパーキャパシタには、プロピオニトリル中の１Ｍ  ＭＴＥＡＴＦＢを充填した。
【００９９】
実施例３
唯一の相違は電解質であった、１００ｍＡで４．５Ｖから放電させた２種の同一の２セル装置について実効キャパシタンス（Ｃｅ）を決定した。結果を図３に示す。図は０．００１〜１０秒の間の時間範囲に限定されているが、このデータはより短い、およびより長い時間スケールに拡大適用されることを理解されたい。４．５Ｖの初期電圧は、ＭＴＥＡＴＦＢ／ＰＮ装置を電圧安定性の低いＴＥＡＴＦＢ／ＡＮ装置と直接比較できるように選択した。
【０１００】
様々な温度で、ＭＴＥＡＴＦＢ／ＰＮスーパーキャパシタのＥＳＲ増加レートを対応するＴＥＡＴＦＢ／ＡＮスーパーキャパシタのＥＳＲ増加レートと比較した。
【０１０１】
実施例４
ＭＴＥＡＴＦＢ／ＰＮスーパーキャパシタおよび従来型ＴＥＡＴＦＢ／ＡＮスーパーキャパシタを２．３０Ｖおよび２５℃で１，０００時間にわたってＥＳＲ増加レートについて試験した。ＭＴＥＡＴＦＢ／ＰＮスーパーキャパシタは、ＴＥＡＴＦＢ／ＡＮより相当に高度に容認できる（低い）ＥＳＲ増加レートを示した。ＭＴＥＡＴＦＢ／ＰＮスーパーキャパシタは、ＴＥＡＴＦＢ／ＡＮスーパーキャパシタについての０．０８７Ω．ｃｍ２／ｋＨｒの増加レートと比較して１，０００時間に付き０．０２７Ω．ｃｍ２（オーム平方センチメートル）の増加レートを示した。
【０１０２】
実施例５
ＭＴＥＡＴＦＢ／ＰＮスーパーキャパシタおよび従来型ＴＥＡＴＦＢ／ＡＮスーパーキャパシタを２．３０Ｖおよび０℃で１，０００時間にわたってＥＳＲ増加レートについて試験した。ＭＴＥＡＴＦＢ／ＰＮスーパーキャパシタは、再びＴＥＡＴＦＢ／ＡＮより相当に高度に容認できる（低い）ＥＳＲ増加レートを示した。ＭＴＥＡＴＦＢ／ＰＮスーパーキャパシタは、ＴＥＡＴＦＢ／ＡＮスーパーキャパシタについての０．０２７Ω．ｃｍ２／ｋＨｒの増加レートと比較して０．０１６Ω．ｃｍ２／ｋＨｒの増加レートを示した。
【０１０３】
実施例６
ＭＴＥＡＴＦＢ／ＰＮスーパーキャパシタおよび従来型ＴＥＡＴＦＢ／ＡＮスーパーキャパシタを２．７５Ｖおよび５０℃で１，０００時間にわたってＥＳＲ増加レートについて試験した。ＭＴＥＡＴＦＢ／ＰＮスーパーキャパシタは、再びＴＥＡＴＦＢ／ＡＮより相当に高度に容認できる（低い）ＥＳＲ増加レートを示した。ＭＴＥＡＴＦＢ／ＰＮスーパーキャパシタは、ＴＥＡＴＦＢ／ＡＮスーパーキャパシタについての０．５０３Ω．ｃｍ２／ｋＨｒの増加レートと比較して０．１８２Ω．ｃｍ２／ｋＨｒの増加レートを示した。
【０１０４】
実施例７
ＭＴＥＡＴＦＢ／ＰＮスーパーキャパシタおよび従来型ＴＥＡＴＦＢ／ＡＮスーパーキャパシタを２．７５Ｖ、７０℃および相対湿度（ＲＨ）４０％で１，０００時間にわたってＥＳＲ増加レートについて試験した。ＭＴＥＡＴＦＢ／ＰＮスーパーキャパシタは、再びＴＥＡＴＦＢ／ＡＮより相当に高度に容認できる（低い）ＥＳＲ増加レートを示した。ＭＴＥＡＴＦＢ／ＰＮスーパーキャパシタは、ＴＥＡＴＦＢ／ＡＮスーパーキャパシタについての０．８８０Ω．ｃｍ２／ｋＨｒの増加レートと比較して０．２１７Ω．ｃｍ２／ｋＨｒの増加レートを示した。
【０１０５】
実施例８
ＭＴＥＡＴＦＢ／ＰＮスーパーキャパシタを２．３０Ｖおよび９０℃で１，０００時間にわたりＥＳＲについて試験した。増加レートは、１．２６１Ω．ｃｍ２／ｋＨｒ未満であった。これらの温度条件下ではそれらが不安定であるために、ＴＥＡＴＦＢ／ＡＮスーパーキャパシタとの比較はできなかった。
【０１０６】
当業者には、コーティングの密度、コーティングの厚さ、隔離板の密度、隔離板の厚さ、および／または多層軟パッケージラミネートの密度もしくは多層軟パッケージラミネートの厚さ、または集電器の厚さもしくは密度を含む物理的特性を変化させると、同様にセルの容積および厚さが変化することは明白であろう。
【図面の簡単な説明】
【０１０７】
【図１】プロピオニトリル中の１Ｍ（１モル）のＭＴＥＡＴＦＢおよびアセトニトリル中の１Ｍ  ＴＥＡＴＦＢについての温度の関数としての伝導度を示した図である。
【図２】２３℃でのプロピオニトリル中のＭＴＥＡＴＦＢおよびアセトニトリル中の１Ｍ  ＴＥＡＴＦＢの塩濃度の関数としての伝導度を示した図である。
【図３】２３℃でプロピオニトリル中の１Ｍ  ＭＴＥＡＴＦＢおよびアセトニトリル中の１Ｍ  ＴＥＡＴＦＢの電解質を含む、４．５Ｖから１００ｍＡで放電された２セル装置についての実効キャパシタンス（Ｃｅ）を示した図である。
【図１】
2009529227.tif 000007
【図２】
2009529227.tif 000008
【図３】
2009529227.tif 000009
【国際調査報告】
2009529227.tif 000010
2009529227.tif 000011
2009529227.tif 000012
2009529227.tif 000013
2009529227.tif 000014